(57)【要約】      （修正有）【課題】電解質溶液、リチウム電池、電気化学キャリア構造を提供する。【解決手段】電解質溶液は、８１〜８８重量部の有機溶剤と１２〜１９重量部のリチウム塩との混合溶液１００重量部に対し、０．１〜１５重量部の添加剤を含み、添加剤の構造は以下のとおりである。2015050182.tif 000009［ｐは５〜３１、ｑは１〜５、ｒは９〜４０、ｘは３〜４０、ｙは１〜３１、及び各ｚはそれぞれ独立し、１〜４０］【選択図】図１
2015050182.tif 000002
【特許請求の範囲】
【請求項１】
電解質溶液であって、
８１から８８重量部の有機溶剤と１２から１９重量部のリチウム塩との混合溶液１００重量部に対し、０．１から１５重量部の添加剤を含み、
前記添加剤の構造は、
【化１】
2015050182.tif 000008
式中、ｐは５から３１の間；
ｑは１から５の間；
ｒは９から４０の間；
ｘは３から４０の間；
ｙは１から３１の間；および
各ｚはそれぞれ独立し、１から４０の間であることを特徴とする電解質溶液。
【請求項２】
前記有機溶剤は、γ−ブチロラクトン（γ-butyrolactone）、炭酸エチレン（Ethylene carbonate）、炭酸プロピレン（Propylene carbonate）、炭酸ジエチル（Diethyl carbonate）、酢酸プロピル（Propyl acetate）、炭酸ジメチル（dimethyl carbonate）、炭酸エチルメチル（ethyl methyl carbonate）、または上述の組み合わせを含むことを特徴とする請求項１に記載の電解質溶液。
【請求項３】
前記リチウム塩は、ＬｉＰＦ６、ＬｉＢＦ４、ＬｉＡｓＦ６、ＬｉＳｂＦ６、ＬｉＣｌＯ４、ＬｉＡｌＣｌ４、ＬｉＧａＣｌ４、ＬｉＮＯ３、ＬｉＣ（ＳＯ２ＣＦ３）３、ＬｉＮ（ＳＯ２ＣＦ３）２、ＬｉＳＣＮ、ＬｉＯ３ＳＣＦ２ＣＦ３、ＬｉＣ６Ｆ５ＳＯ３、ＬｉＯ２ＣＣＦ３、ＬｉＳＯ３Ｆ、ＬｉＢ（Ｃ６Ｈ５）４、ＬｉＣＦ３ＳＯ３、または上述の組み合わせを含むことを特徴とする請求項１または２に記載の電解質溶液。
【請求項４】
リチウム電池であって、請求項１から３のいずれか一項に記載の電解質溶液を含むことを特徴とするリチウム電池。
【請求項５】
電気化学キャリア構造であって、請求項１から３のいずれか一項に記載の電解質溶液を含むことを特徴とする電気化学キャリア構造。
【発明の詳細な説明】
【技術分野】
【０００１】
本発明は、電解質溶液に関するものであって、特に、その添加剤の組成に関するものである。
【背景技術】
【０００２】
デジタルカメラや携帯電話、ノート型パソコン等、現在の携帯型電子製品は、軽量の電池が必要である。各種電池の中でも、重複して充電できるリチウム電池の単位重量が提供する電量は、鉛蓄電池、ニッケル水素充電池、ニッケル亜鉛電池、ニッケルカドミウム電池等の従来の電池よりも３倍高い。このほか、リチウム電池は快速に充電できる。
【０００３】
リチウム電池のうち、陰極材料は、一般に、遷移金属酸化物、たとえば、ＬｉＮｉＯ２、ＬｉＣｏＯ２、ＬｉＭｎ２Ｏ４、ＬｉＦｅＰＯ４、またはＬｉＮｉｘＣｏ１−ｘＯ２である。陽極材料は、一般に、リチウム金属、リチウムとその他の金属との合金、または炭素質材料（carbonaceous material）、たとえば、グラファイトである。電解質は液体または固体であり、固体電解質の中でも、高分子電解質が特に注目されている。これは、高分子電解質は液体から流出せず、且つ、準備しやすいからである。高分子電解質は、さらに、完全な固体かゲル体かに分けられる。両者の差異は、ゲル体が有機電解質溶液を含み、固体が含まないことである。
【０００４】
台湾特許公告番号Ｉ３８４６６８（特許文献１）は有機非プロトン性溶媒、少なくとも一種の塩および少なくとも一種のキレートホウ酸塩添加剤の電解質を開示している。
【０００５】
台湾特許公告番号Ｉ３７６８２８（特許文献２）は、有機溶剤、リチウム塩、および添加剤を含む電解質溶液を開示している。添加剤は、マレイミド（maleimide）、ビスマレイミド（bismaleimide）、ポリマレイミド（polymaleimide）、ポリビスマレイミド（poly(bismaleimide)）、ビスマレイミドとマレイミドとのコポリマー（copolymer of bismaleimide and polymaleimide）、または上述の混合物、およびビニレンカーボネートを含む。
【０００６】
一般に、従来の水相電解質溶液はリチウム電池に適さない。これは、水と陽極中のリチウムとが激しい反応を生成するからである。そのため、リチウム塩を溶解する溶剤を有機溶剤に変える必要があり、これらの有機溶剤は、高イオン伝導性、高誘電係数、および低粘性等の特性を有する必要がある。しかし、このような３特性を同時に有する有機溶剤は少ないので、混合溶剤が好ましい選択である。よって、さらにリチウム電池の効率を高める新しい電解質溶液の組成が必要である。
【先行技術文献】
【特許文献】
【０００７】
【特許文献１】台湾特許出願公告第Ｉ３８４６６８号明細書
【特許文献２】台湾特許出願公告第Ｉ３７６８２８号明細書
【発明の概要】
【発明が解決しようとする課題】
【０００８】
本発明は、電解質溶液、リチウム電池および電気化学キャリア構造を提供することを目的とする。
【課題を解決するための手段】
【０００９】
本発明の一実施形態に係る電解質溶液は、８１から８８重量部の有機溶剤と１２から１９重量部のリチウム塩との混合溶液１００重量部に対し、０．１から１５重量部の添加剤を含み、添加剤の構造は以下のとおりである：
【００１０】
【化１】
2015050182.tif 000003
式中、ｐは５から３１の間；ｑは１から５の間；ｒは９から４０の間；ｘは３から４０の間；ｙは１から３１の間；および各ｚはそれぞれ独立し、１から４０の間である。
【００１１】
本発明の一実施形態に係るリチウム電池は、上述の電解質溶液を含む。
【００１２】
本発明の一実施形態に係る電気化学キャリア構造は、上述の電解質溶液を含む。
【発明の効果】
【００１３】
本発明による添加剤を含む電解質溶液は、効果的に、電池容量を改善することができる。
【図面の簡単な説明】
【００１４】
【図１】本発明の一実施形態における電池容量（amp hours，Ａｈ)と充放電回数との曲線比較図である。
【発明を実施するための形態】
【００１５】
本発明の一実施形態に係る電解質溶液は、８１から８８重量部の有機溶剤と１２から１９重量部のリチウム塩との混合溶液１００重量部に対し、０．１から１５重量部の添加剤を含み、式（１）に示される。
【００１６】
【化２】
2015050182.tif 000004
【００１７】
式（１）中、ｐは５から３１の間である。ｐの数値が過小の場合、アルコキシ基（alkoxy group）が少なく、リチウムイオンとの会合伝送効果が悪く、リチウム電池パフォーマンスを低下させる。式（１）中、ｑは１から５の間である。ｑの数値が過大である場合、グラフトされるアルコキシ基が少なく、リチウムイオンとの会合伝送効果が悪く、リチウム電池パフォーマンスを低下させる。式（１）中、ｒは９から４０の間である。式（１）中、ｘは３から４０の間である。ｘの数値が過大の場合、リチウムイオンとの会合伝送効果が悪く、リチウム電池パフォーマンスを低下させる。式（１）中、ｙは１から３１の間である。式（１）中、各ｚはそれぞれ独立し、１から４０の間である。
【００１８】
上述の添加剤の合成方法は以下のとおりである。まず、ポリオキシアルキレンアミン（poly(oxyalkylene)-amine）とメタクリル酸グリシジル（Glycidyl Methacrylate）とを混合し、テトラヒドロフラン（Tetrahydrofuran，ＴＨＦ）中に入れて、６０℃から８０℃で加熱すると共に、４−１２時間反応させる。反応式は式（２）に示される。
【００１９】
【化３】
2015050182.tif 000005
【００２０】
式（２）中、ポリオキシアルキレンアミン（poly(oxyalkylene)-amine）は市販のJEFFAMINE（登録商標）シリーズ、たとえば、Ｍ−６００（ｘ＝９，ｙ＝１）、Ｍ−１０００（ｘ＝３，ｙ＝１９）、Ｍ−２００５（ｘ＝２９，ｙ＝６）、またはＭ−２０７０（ｘ＝１０，ｙ＝３１）が挙げられる。
【００２１】
続いて、式（２）の産物と、トリス（２−メトキシエトキシ）ビニル）シラン（Tris(2-methoxyethoxy)(vinyl)silane）と、ポリ（メチルシロキサン）（poly(methysiloxane)）と、白金触媒（Platinum catalyst）とを用い、ヒドロシリル化触媒反応（J. Appl Electrochem（2009）39:253）を行う。反応式は式（３）に示される：
【００２２】
【化４】
2015050182.tif 000006
【００２３】
式（３）中、ポリ（メチルシロキサン）（poly(methysiloxane)）は、Aldrich（#176206，ｎは２６から５１の間）から購入可能であり、トリス（２−メトキシエトキシ）ビニル）シラン（Tris(2-methoxyethoxy)(vinyl)silane）は、Aldrich（#175587）から購入可能である。理解できることは、式（３）の産物はランダム共重合体であることである。
【００２４】
本発明の一実施形態において、有機溶剤は、γ−ブチロラクトン（γ-butyrolactone）、炭酸エチレン（Ethylene carbonate）、炭酸プロピレン（Propylene carbonate）、炭酸ジエチル（Diethyl carbonate）、酢酸プロピル（Propyl acetate）、炭酸ジメチル（dimethyl carbonate）、炭酸エチルメチル（ethyl methyl carbonate）、または上述の組み合わせを含むことが好ましい。有機溶剤とリチウム塩との混合溶液１００重量部を基準とすると、当該混合溶液中の有機溶剤は８１から８８重量部である。
【００２５】
本発明の一実施形態において、リチウム塩は、ＬｉＰＦ６、ＬｉＢＦ４、ＬｉＡｓＦ６、ＬｉＳｂＦ６、ＬｉＣｌＯ４、ＬｉＡｌＣｌ４、ＬｉＧａＣｌ４、ＬｉＮＯ３、ＬｉＣ（ＳＯ２ＣＦ３）３、ＬｉＮ（ＳＯ２ＣＦ３）２、ＬｉＳＣＮ、ＬｉＯ３ＳＣＦ２ＣＦ３、ＬｉＣ６Ｆ５ＳＯ３、ＬｉＯ２ＣＣＦ３、ＬｉＳＯ３Ｆ、ＬｉＢ（Ｃ６Ｈ５）４、ＬｉＣＦ３ＳＯ３、または上述の組み合わせであることが好ましい。有機溶剤とリチウム塩との混合溶液１００重量部を基準とすると、当該混合溶液中のリチウム塩は１２から１９重量部である。リチウム塩を用いる量が多過ぎる場合、電解質中に完全に溶解できず、リチウム塩を析出させて、電解質溶液の導電性を低下させる。反対に、リチウム塩を用いる量が少な過ぎる場合、電解質溶液に十分な導電度を有させることができない。
【００２６】
有機溶剤とリチウム塩との混合溶液１００重量部を基準とすると、電解質溶液中の添加剤は０．１から１５重量部である。添加剤の比率が高過ぎる場合、過多な添加剤は、容量の下降を生じる。添加剤の比率が低過ぎる場合、リチウム電池または電気化学キャリア構造のパフォーマンスを改善することができない。
【００２７】
リチウムイオン電池は、例えば以下のようにして製造することができる。まず、上述の有機溶剤、リチウム塩および添加剤を、必要な比率で混合して、電解質溶液を形成する。混合方法は、例えば、攪拌、超音波処理、または上述の組み合わせにより、標準リチウムイオン電池に注入する。標準リチウムイオン電池正極極板製法に基づいて、正極極板を製造する。標準リチウムイオン電池負極ペーストを合わせて使用して、標準負極極板を製造する。正、負電極を組み合わせて、標準電池芯（Jelly Roll）を形成し、尺寸は、３．５ｍｍ（高さ）・５８ｍｍ（幅）・１２０ｍｍ（長さ）、即ち、３５５８１２０標準型電池芯で、７．８グラムの液体電解液を注入し、パッケージと化成すると、本実施形態に係るリチウムイオン電池が得られる。
【実施例】
【００２８】
本発明の上述およびその他の目的、特徴、および長所をさらにわかりやすくするため、以下で実施例および図面により説明する。
【００２９】
実施例１
式（２）に示されるように、０．６モル分のメタクリル酸グリシジル（Glycidyl Methacrylate）と０．６モル分のポリオキシアルキレンアミン（poly(oxyalkylene)-amine）（JEFFAMINE（登録商標）2070，ｘ＝１０，ｙ＝３１）とを、１００ｍＬのテトラヒドロフラン（Tetrahydrofuran，ＴＨＦ）中に入れると共に、６０℃から８０℃で加熱して、４時間反応させ、式（２）で示される産物を合成した。
【００３０】
続いて、式（３）に示されるように、１モル分のポリ（メチルシロキサン）（poly(methysiloxane)）（Aldrichの#176206）、０．６モルの式（２）の産物、０．３モルのトリス（２−メトキシエトキシ）ビニル）シラン（Tris(2-methoxyethoxy)(vinyl)silane）（Aldrichの#175587）、および０．１〜１モルの白金触媒を反応させて、添加剤を合成した。この添加剤は式（１）に示され、ｐは１６から３１、ｑは３から５、ｒは９から１５、ｘは３５、ｙは６、ｚは１である。
【００３１】
９０重量部のＬｉＣｏＯ２、５重量部のＰＶＤＦ、および５重量部のアセチレンブラック（導電パウダー）を、Ｎ−メチル−２−ピロリドン（N-Methyl-2-pyrrolidone，ＮＭＰ）中に分散させて、このゲル体をアルミ箔に塗布して乾燥させ、圧縮すると共に裁断して、負極を形成した。
【００３２】
９５重量部のグラファイトと５重量部のＰＶＤＦとをＮＭＰ中に分散させ、このゲル体をアルミ箔に塗布して乾燥させ、圧縮すると共に裁断して、正極を形成した。
【００３３】
１８．４重量部の炭酸プロピレン（Propylene carbonate，ＰＣ）、３０．７重量部の炭酸エチレン（Ethylene carbonate，ＥＣ）、および３７．１重量部の炭酸ジエチル（Diethyl carbonate，ＤＥＣ）を混合して、電解質溶液の有機溶剤とした。この有機溶剤にリチウム塩としてＬｉＰＦ６（１３．８重量部）を溶解し、有機溶剤とリチウム塩との混合溶液を調製した（合計１００重量部）。この混合溶液に添加剤を加え、電解質溶液とした。この電解質溶液の添加剤は上述のとおりである（１重量部）。
【００３４】
続いて、隔離膜（ＰＰ）により陽極と陰極とを隔離後、陽極と陰極との間の収容領域に、上述の電解質溶液を加えた。最後に、パッケージ構造で、上述の構造をパッケージした。
【００３５】
比較例１
電解質溶液が本発明の添加剤を含まないことを除いて、比較例１は、実施例１と類似する。
【００３６】
実施例１および比較例１の電池を、固定電流／電圧によって、充放電した。まず、２．４ｍＡの固定電流で、電流が０．１ｍＡ以下になるまで、電池を４．２Ｖに充電し、測定された容量（amp hour，Ａｈ）を表１に示した。続いて、固定電流２．４Ａにより、電池を、カットオフ電圧（２．７５Ｖ）になるまで放電した。上述の過程を３００回繰り返した。実施例１および比較例１の電池容量（amp hours，Ａｈ）と充放電回数との曲線が図１に示される。
【００３７】
図１から分かるように、本発明の実施例１は、比較例１と比較すると、電池容量が約１０％から１５％高く、３５０回充放電後、電池容量は、約３０％から４０％高い。上述のデータから分かるように、本発明による添加剤を含む電解質溶液は、効果的に、電池容量を改善することができる。
【００３８】
実施例２
比較例１の電解質溶液中の添加剤含量が０．１重量部であることを除いて、実施例２は実施例１と類似する。
２．４ｍＡの固定電流により、電流が０．１ｍＡ以下になるまで、電池を４．２Ｖに充電し、その容量（amp hour，Ａｈ）を測定して、表１に示した。
【００３９】
実施例３
比較例１の電解質溶液中の添加剤含量が５重量部であることを除いて、実施例３は実施例１と類似する。
２．４ｍＡの固定電流で、電流が０．１ｍＡ以下になるまで、電池を４．２Ｖに充電し、その容量（amp hour，Ａｈ）を測定して、表１に示した。
【００４０】
実施例４
比較例１の電解質溶液中の添加剤含量が１０重量部であることを除いて、実施例４は実施例１と類似する。
２．４ｍＡの固定電流で、電流が０．１ｍＡ以下になるまで、電池を４．２Ｖに充電して、その容量（amp hour，Ａｈ）を測定して、表１に示した。
【００４１】
実施例５
比較例１の電解質溶液中の添加剤含量が１５重量部であることを除いて、実施例５は実施例１と類似する。
２．４ｍＡの固定電流で、電流が０．１ｍＡ以下になるまで、電池を４．２Ｖに充電し、その容量（amp hour，Ａｈ）を測定して、表１に示した。
【００４２】
【表１】
2015050182.tif 000007
【００４３】
本発明では好ましい実施形態を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図１】
2015050182.tif 000010